표 5 는 본 발 명예 , 비교 예 및 종래 강 들 의 강재 의 용접열 영향 부 물 성 을 나타낸 것 이 다 . 용접열 영향 부 와 같 은 최고 가 열 온도 1400 ℃ 조건 에서 의 오스테나이트 결정립 크기 를 보 면 본 발 명예 의 80 ~ 120 ㎛ 의 범위 를 갖 는 반면 , 비교 예의 경우 약 180 ㎛ 이상 의 매우 조대 한 범위 를 가지 는 것 을 알 수 있 다 . 따라서 본 발명 강 에서 는 용 접시 용접열 영향 부 의 오스테나이트 결정립 억제 효과 가 매우 우수 한 것 임 을 잘 알 수 있 다 . 한편 , 100 kJ / cm 의 용접 입 열량 에 상당 하 는 용접열 영향 부 에서 본 발 명예 의 경우 M - A 함량 이 매우 작음 을 알 수 있 으며 , 페라이트 상분 율 은 약 70 % 이상 으로 구성 되 어 있 으며 종래 강 대비 우수 한 대입 열 용접열 영향 부 충격 인성 을 보이 고 있 다 .